(57)【要約】【課題】ポリプロピレンとアクリルゴムを含む物性に優れたエラストマーを生成することが可能なエラストマー組成物、エラストマー及びエラストマー成形体を提供すること。【解決手段】本発明に係るエラストマー組成物は、アクリルゴムと、ポリプロピレンと、ポリプロピレン含浸体とを含有する。アクリルゴムは、炭素数が１以上３以下であるアルキル基を有する短鎖アクリル酸アルキルエステルと、炭素数が４以上２２以下であるアルキル基を有する長鎖アクリル酸アルキルエステルと、アリルメタクリレートとを含むアクリルモノマーの重合体である。ポリプロピレンは、プロピレンホモ重合体である。ポリプロピレン含浸体は、スチレン、ブチルアクリレート、ヒドロキシプロピルメタクリレート及びｔ−ブチルペルオキシメタクリロイロキシエチルカーボネートの共重合体がエチレン−プロピレン共重合体に含浸されている。【選択図】図７
2015120854.tif 000002
【特許請求の範囲】
【請求項１】
（ａ１）炭素数が１以上３以下であるアルキル基を有する短鎖アクリル酸アルキルエステルと、
（ａ２）炭素数が４以上２２以下であるアルキル基を有する長鎖アクリル酸アルキルエステルと、
（ａ３）アリルメタクリレートとを含むアクリルモノマーの重合体である
（Ａ）アクリルゴムと、
（ｂ）プロピレンホモ重合体である
（Ｂ）ポリプロピレンと、
（ｃ２）スチレン、ブチルアクリレート、ヒドロキシプロピルメタクリレート及びｔ−ブチルペルオキシメタクリロイロキシエチルカーボネートの共重合体が
（ｃ１）エチレン−プロピレン共重合体に含浸されている
（Ｃ）ポリプロピレン含浸体と
を含有するエラストマー組成物。
【請求項２】
請求項１に記載のエラストマー組成物であって、
前記アクリルモノマーは、
さらに（ａ４）メトキシエチルアクリレートとアクリロニトリルとのうちの少なくとも一方を含む
エラストマー組成物。
【請求項３】
請求項１又は２に記載のエラストマー組成物であって、
（Ｄ）多官能（メタ）アクリレートと、
（Ｅ）有機過酸化物と、
（Ｆ）可塑剤と
をさらに含むエラストマー組成物。
【請求項４】
請求項３に記載のエラストマー組成物を溶融混練することにより、ポリプロピレン含浸体がグラフト共重合体を形成して得られるエラストマー。
【請求項５】
請求項４に記載のエラストマーであって、
（Ｇ）充填剤、老化防止剤又は伸展剤から選択される少なくとも一種の添加剤
をさらに含むエラストマー。
【請求項６】
請求項４または５の何れか一項に記載のエラストマーであって、
前記アクリルゴムは、前記エラストマーにおいて１０ｗｔ％以上６０ｗｔ％以下であり、
前記ポリプロピレンは、前記エラストマーにおいて５ｗｔ％以上５０ｗｔ％以下であり、
前記有機過酸化物は、前記エラストマーにおいて０．１ｗｔ％以上５ｗｔ％以下である
エラストマー。
【請求項７】
請求項４から６の何れか一項に記載のエラストマーを成形して得られるエラストマー成形体。
【発明の詳細な説明】
【技術分野】
【０００１】
本発明は、各種工業製品の素材に適したエラストマー組成物、エラストマー及びエラストマー成形体に関する。
【背景技術】
【０００２】
各種工業製品に利用されるエラストマー(弾性高分子材料）は、その用途に応じて硬度、強度、低温特性、耐油性、成形性等といった各種の物性が求められる。所望の物性とするために、複数種の材料（ポリマー等）からなるエラストマーも一般的に利用されている。しかしながら、材料の種類によっては、複数種の材料が互いに溶け合わず、均一に分散させることが困難である場合がある。
【０００３】
このような場合、相容化剤を添加することによって、各材料を相容化させ、均一に分散させることが可能となる。なお、相容化には、複数の材料が分子レベルで溶け合うことのみならず、ミクロ単位あるいはナノ単位の材料粒子が他種の原料に分散することも含まれる。
【０００４】
例えば下記特許文献１や特許文献２に記載のエラストマーは、オレフィン系樹脂とアクリルゴムを相容化させるための相容化剤としてグラフト共重合体を含有する。オレフィン系樹脂とアクリルゴムは相容性が小さいが、グラフト共重合体を利用することにより両者が十分に分散し、物性が向上するとされている。
【先行技術文献】
【特許文献】
【０００５】
【特許文献１】特開２００３−２７７５７１号公報
【特許文献２】特開２００４−００２７４３号公報
【発明の概要】
【発明が解決しようとする課題】
【０００６】
ここで、相容化剤は、相容化の対象である各材料に対して親和性が高いことによって相容化剤として機能する。即ち、相容化剤は、どのような材料に対しても相容化剤として機能するわけではなく、相容化の対象である材料の種類に応じて適切な構造を有するものでなければならない。
【０００７】
ここで、ポリプロピレンは耐油性の高い高分子材料であり、工業的にも多く利用されている。一方で、アクリルゴムは強度が高く、低温特性にも優れている。このため、ポリプロピレンとアクリルゴムの両材料を十分に分散させることにより、物性に優れたエラストマーを得ることができると考えられる。
【０００８】
しかしながらポリプロピレンとアクリルゴムは親和性（相溶化パラメータ）が異なり、そのままでは両材料を十分に分散させることが困難である。一方で両材料を十分に相容化させることが可能な相容化剤は現在知られていない。
【０００９】
以上のような事情に鑑み、本発明の目的は、ポリプロピレンとアクリルゴムを含む物性に優れたエラストマーを生成することが可能なエラストマー組成物、エラストマー及びエラストマー成形体を提供することにある。
【課題を解決するための手段】
【００１０】
上記目的を達成するため、本発明の一形態に係るエラストマー組成物は、（Ａ）アクリルゴムと、（Ｂ）ポリプロピレンと、（Ｃ）ポリプロピレン含浸体とを含有する。
上記（Ａ）アクリルゴムは、（ａ１）炭素数が１以上３以下であるアルキル基を有する短鎖アクリル酸アルキルエステルと、（ａ２）炭素数が４以上２２以下であるアルキル基を有する長鎖アクリル酸アルキルエステルと、（ａ３）アリルメタクリレートとを含むアクリルモノマーの重合体である。
上記（Ｂ）ポリプロピレンは、（ｂ）プロピレンホモ重合体である。
上記（Ｃ）ポリプロピレン含浸体は、（ｃ２）スチレン、ブチルアクリレート、ヒドロキシプロピルメタクリレート及びｔ−ブチルペルオキシメタクリロイロキシエチルカーボネートの共重合体が（ｃ１）エチレン−プロピレン共重合体に含浸されている。
【発明の効果】
【００１１】
本発明によれば、ポリプロピレンとアクリルゴムを含む物性に優れたエラストマーを生成することが可能なエラストマー組成物、エラストマー及びエラストマー成形体を提供することが可能である。
【図面の簡単な説明】
【００１２】
【図１】本発明の実施形態に係るエラストマー組成物の成分を示す模式図である。
【図２】同エラストマー組成物に含有される（Ｃ）ポリプロピレン含浸体の模式図である。
【図３】同（Ｃ）ポリプロピレン含浸体を構成する有機過酸化物モノマーの化学式である。
【図４】同（Ｃ）ポリプロピレン含浸体の作成方法を示す模式図である。
【図５】同エラストマー組成物の構造を示す模式図である。
【図６】同エラストマー組成物の溶融混練時における、（Ｃ）ポリプロピレン含浸体の変化を示す模式図である。
【図７】同エラストマー組成物の溶融混練時における各成分の状態を表す模式図である。
【発明を実施するための形態】
【００１３】
本発明の一実施形態に係るエラストマー組成物は、（Ａ）アクリルゴムと、（Ｂ）ポリプロピレンと、（Ｃ）ポリプロピレン含浸体とを含有する。
上記（Ａ）アクリルゴムは、（ａ１）炭素数が１以上３以下であるアルキル基を有する短鎖アクリル酸アルキルエステルと、（ａ２）炭素数が４以上２２以下であるアルキル基を有する長鎖アクリル酸アルキルエステルと、（ａ３）アリルメタクリレートとを含むアクリルモノマーの重合体である。
上記（Ｂ）ポリプロピレンは、（ｂ）プロピレンホモ重合体である。
上記（Ｃ）ポリプロピレン含浸体は、（ｃ２）スチレン、ブチルアクリレート、ヒドロキシプロピルメタクリレート及びｔ−ブチルペルオキシメタクリロイロキシエチルカーボネートの共重合体が（ｃ１）エチレン−プロピレン共重合体に含浸されている。
【００１４】
上記（Ａ）アクリルゴム、（Ｂ）ポリプロピレン及び（Ｃ）ポリプロピレン含浸体を含有するエラストマー組成物を溶融混練すると、（Ｃ）ポリプロピレン含浸体からグラフト共重合体が生成する。当該グラフト共重合体は、（ｃ１）エチレン−プロピレン共重合体を主鎖とし、（ｃ２）スチレン、ブチルアクリレート、ヒドロキシプロピルメタクリレート及びｔ−ブチルペルオキシメタクリロイロキシエチルカーボネートの共重合体を側鎖とする。グラフト共重合体の側鎖に（Ａ）アクリルゴムが親和し、グラフト共重合体の主鎖に（Ｂ）ポリプロピレンが親和することによって、（Ａ）アクリルゴムと（Ｂ）ポリプロピレンが高度に分散し、物性に優れたエラストマーを得ることが可能となる。即ち、（Ｃ）ポリプロピレン含浸体（から生成するグラフト共重合体）は（Ａ）アクリルゴム及び（Ｂ）ポリプロピレンに対する相容化剤として機能する。（Ａ）アクリルゴムを構成するアクリルモノマーを上述のものとすることにより、エラストマーの物性（主に強度や低温特性）を向上させることが可能である。また、（Ｂ）ポリプロピレンとして（ｂ）プロピレンホモ重合体を利用することによってもエラストマーの物性（主に耐油性）を向上させることが可能である。（Ｃ）ポリプロピレン含浸体は、上述の構成を有することにより、（Ａ）アクリルゴムと（Ｂ）ポリプロピレンの両者を親和させることが可能なグラフト共重合体を生成することが可能である。
【００１５】
上記アクリルモノマーは、さらに（ａ４）メトキシエチルアクリレートとアクリロニトリルとのうちの少なくとも一方を含んでもよい。
【００１６】
（Ａ）アクリルゴムとして、（ａ１）短鎖アクリル酸アルキルエステル、（ａ２）長鎖アクリル酸アルキルエステル及び（ａ３）アリルメタクリレートに加え、（ａ４）メトキシエチルアクリレートとアクリロニトリルとのうちの少なくとも一方が重合したものを利用することにより、エラストマーの各種物性をさらに向上させることが可能である。具体的には、メトキシエチルアクリレートは、側鎖に極性基を有するため、（ａ２）長鎖アクリル酸アルキルエステルの長いアルキル基によるアクリルゴムの極性の低下を補い、（Ａ）アクリルゴムの耐油性を向上させることが可能である。また、アクリロニトリルは著しく極性が高いため、同様に（Ａ）アクリルゴムの極性の低下を補い、（Ａ）アクリルゴムの耐油性等の各種物性を向上させることが可能である。
【００１７】
上記エラストマーは、（Ｄ）多官能（メタ）アクリレートと、（Ｅ）有機過酸化物と、（Ｆ）可塑剤とをさらに含んでもよい。なお、（メタ）アクリレートとは、アクリレート又はメタアクリレート（メタクリレート）のことを示す。
【００１８】
エラストマーにこれらの物質を含有させることにより、エラストマーの各種物性をさらに向上させることが可能となる。具体的には、（Ｄ）多官能（メタ）アクリレートは、（Ｅ）有機過酸化物によるアリル基の架橋を効率化させエラストマーの強度や伸張性を向上させる。（Ｅ）有機過酸化物は、（Ａ）アクリルゴムに残存するアリル基を架橋させ、エラストマーの強度や伸張性を向上させる。（Ｆ）可塑剤は、エラストマーの柔軟性を向上させ、エラストマーの伸張性や低温特性を向上させる。これらの物質は、エラストマー組成物の溶融混練の後にエラストマーに加えてもよく、溶融混練前のエラストマー組成物に加えても良い。
【００１９】
本発明の一実施形態に係るエラストマーは、上記エラストマー組成物を溶融混練することにより、ポリプロピレン含浸体がグラフト共重合体を形成して得られる。
【００２０】
上述のように、エラストマー組成物には、（Ａ）アクリルゴム、（Ｂ）ポリプロピレン及びこれらを親和させる（Ｃ）ポリプロピレン含浸体を含有するため、エラストマー組成物を溶融混練して生成されるエラストマーにおいては、（Ａ）アクリルゴムと（Ｂ）ポリプロピレンが十分に分散しており、優れた物性を有する。
【００２１】
上記エラストマーは、（Ｇ）充填剤、老化防止剤又は伸展剤から選択される少なくとも一種の添加剤をさらに含んでもよい。
【００２２】
（Ｇ)添加剤の添加によってエラストマーの物性をさらに向上させることが可能となる。
【００２３】
上記（Ａ）アクリルゴムは、上記エラストマーにおいて１０ｗｔ％以上６０ｗｔ％以下であり、
上記（Ｂ）ポリプロピレンは、上記エラストマーにおいて５ｗｔ％以上５０ｗｔ％以下であり、
上記（Ｅ）有機過酸化物は、上記エラストマーにおいて０．１ｗｔ％以上５ｗｔ％以下であってもよい。
【００２４】
エラストマーにおける（Ａ）アクリルゴムの含有量が１０ｗｔ％未満であると、エラストマーの硬度が過大となり、（Ａ）アクリルゴムの含有量が６０ｗｔ％を超えるとエラストマーの強度や伸張性が不足する。また、エラストマーにおける（Ｂ）ポリプロピレンの含有量が５ｗｔ％未満であると、エラストマーの伸張性が不足し、エラストマーにおける（Ｂ）ポリプロピレンの含有量が５０ｗｔ％を超えると、エラストマーの硬度が過大となる。さらに、エラストマーにおける（Ｅ）有機過酸化物の含有量が０．１ｗｔ％未満又は５ｗｔ％を超えると、エラストマーの伸張性及び強度が不足する。即ち、エラストマーにおけるこれらの含有量を上記範囲とすることにより、エラストマーの各種物性を所望の範囲とすることが可能となる。
【００２５】
本発明の一実施形態に係るエラストマー成形体は、上記エラストマーを成形して得られる。
【００２６】
上記エラストマーは、常温環境下においては、主として（Ａ）アクリルゴムによるゴム弾性を示し、高温環境下においては主として（Ｂ）ポリプロピレンによる熱可塑性を示す。即ち当該エラストマーは熱可塑性エラストマーであり、高温環境下における熱可塑性を利用して成形することが可能であると共に、常温環境下における弾性を各種用途に利用することが可能である。上述のように当該エラストマーは各種物性に優れており、当該エラストマーを成形して得られるエラストマー成形体は、工業製品の部材に適している。
【００２７】
本実施形態に係るエラストマー組成物、エラストマー及びエラストマー成形体について説明する。
【００２８】
［エラストマー組成物について］
本実施形態に係るエラストマー組成物は、（Ａ）アクリルゴムと、（Ｂ）ポリプロピレンと、（Ｃ）ポリプロピレン含浸体とを含む。図１は、エラストマー組成物の組成を示す模式図である。
【００２９】
（（Ａ）アクリルゴムについて）
（Ａ）アクリルゴムは、複数種のモノマーを含むアクリルモノマーの重合体である。アクリルモノマーは、（ａ１）短鎖アクリル酸アルキルエステルと、（ａ２）長鎖アクリル酸アルキルエステルと、（ａ３）アリルメタクリレートを含む（図１参照）。
【００３０】
（ａ１）短鎖アクリル酸アルキルエステルは、炭素数が１以上３以下であるアルキル基を有するアクリル酸エステルであり、具体的にはメチルアクリレート、エチルアクリレート及びプロピルアクリレートのいずれか一つ又は複数である。（Ａ）アクリルゴムにおける（ａ１）短鎖アクリル酸アルキルエステルの含有量は特に限定されないが、２５ｗｔ％以上７５ｗｔ％部以下が好適である。
【００３１】
（ａ２）長鎖アクリル酸アルキルエステルは、炭素数が４以上２２以下であるアルキル基を有するアクリル酸エステルである。具体的には、ブチルアクリレート、ペンチルアクリレート、ヘキシルアクリレート、ヘプチルアクリレート、オクチルアクリレート、ノニルアクリレート、デシルアクリレート、ラウリルアクリレート（ドデシルアクリレート）等が挙げられる。（ａ２）長鎖アクリル酸アルキルエステルは、これらのいずれか一つ又は複数である。なお、（ａ２）長鎖アクリル酸アルキルエステルのアルキル基は、直鎖状に限られず、分岐鎖を有するものであってもよい。（Ａ）アクリルゴムにおける（ａ２）長鎖アクリル酸アルキルエステルの含有量は特に限定されないが、２５ｗｔ％以上７５ｗｔ％以下が好適である。
【００３２】
（ａ３）アリルメタクリレートは、市販されているアリルメタクリレートを利用することが可能である。（Ａ）アクリルゴムにおける（ａ３）アリルメタクリレートの含有量は特に限定されないが、１ｗｔ％以上８ｗｔ％以下が好適である。
【００３３】
（Ａ）アクリルゴムは、以上のように（ａ１）短鎖アクリル酸アルキルエステル、（ａ２）長鎖アクリル酸アルキルエステル及び（ａ３）アリルメタクリレートを含むアクリルモノマーが重合されたものとすることができる。
【００３４】
（Ａ）アクリルゴムが（ａ１）短鎖アクリル酸アルキルエステルを含むことによって、エラストマーの伸張性を向上させることが可能である（実施例参照）。また、（Ａ）アクリルゴムが、（ａ２）長鎖アクリル酸アルキルエステルを含むことによって、エラストマーの低温特性を向上させることが可能である（実施例参照）。さらに、（Ａ）アクリルゴムが、（ａ３）アリルメタクリレートを含むことによって、（Ａ）アクリルゴムに架橋用官能基が付加され、エラストマーの各種物性を向上させることが可能である（実施例参照）。
【００３５】
さらに、アクリルモノマーは、（ａ１）短鎖アクリル酸アルキルエステル、（ａ２）長鎖アクリル酸アルキルエステル及び（ａ３）アリルメタクリレートに加え、（ａ４）メトキシエチルアクリレート及び／またはアクリロニトリルを含むものであってもよい。
【００３６】
メトキシエチルアクリレートは、市販されているメトキシエチルアクリレートを利用することが可能である。（Ａ）アクリルゴムにおけるメトキシエチルアクリレートの含有量は特に限定されないが、１０ｗｔ％以上５０ｗｔ％以下が好適である。
【００３７】
アクリロニトリルは、市販されているアクリロニトリルを利用することが可能である。（Ａ）アクリルゴムにおけるアクリロニトリルの含有量は特に限定されないが、５ｗｔ％以上４０ｗｔ％以下が好適である。
【００３８】
（Ａ）アクリルゴムが、メトキシエチルアクリレート及び／またはアクリロニトリル（ａ４）を含むことにより、エラストマーの各種物性を向上させることが可能となる。具体的にはメトキシエチルアクリレートは、側鎖に極性基を有するため、（ａ２）長鎖アクリル酸アルキルエステルの長いアルキル基による（Ａ）アクリルゴムの極性の低下を補い、（Ａ）アクリルゴムの耐油性を向上させることが可能である。アクリロニトリルは著しく極性が高いため、同様に（Ａ）アクリルゴムの極性の低下を補い、耐油性等の各種物性を向上させることが可能である。（実施例参照）
【００３９】
アクリルモノマーの重合による（Ａ）アクリルゴムの生成方法は特に限定されない。例えばアクリルモノマーに重合開始剤を添加した上で加熱、攪拌することにより（Ａ）アクリルゴムを生成することが可能である。
【００４０】
エラストマーにおける（Ａ）アクリルゴムの含有量は特に限定されない。しかしながら、（Ａ）アクリルゴムはエラストマーにおいて１０ｗｔ％以上６０ｗｔ％以下となる含有量が好適である。（Ａ）アクリルゴムが１０ｗｔ％未満であるとエラストマーの硬度が過大となり、６０ｗｔ％を超えるとエラストマーの伸張性が不十分となるためである（実施例参照）。
【００４１】
（（Ｂ）ポリプロピレンについて）
（Ｂ）ポリプロピレンは、プロピレンの単独重合体（（ｂ）プロピレンホモ重合体）である。（Ｂ）ポリプロピレンを（ｂ）プロピレンホモ重合体とすることにより、エラストマーの耐油性を向上させることが可能となる。一方で、（Ｂ）ポリプロピレンをエチレン−プロピレン共重合体とすると、エラストマーの耐油性が悪くなるため、好適ではない（実施例参照）。
【００４２】
エラストマーにおける（Ｂ）ポリプロピレンの含有量は特に限定されない。しかしながら、（Ｂ）ポリプロピレンはエラストマーにおいて５ｗｔ％以上５０ｗｔ％以下となる含有量が好適である。（Ｂ）ポリプロピレンが５ｗｔ％未満であるとエラストマーの伸張性が不十分となり、５０ｗｔ％を超えるとエラストマーの硬度が過大となるためである（実施例参照）。
【００４３】
（（Ｃ）ポリプロピレン含浸体について）
（Ｃ）ポリプロピレン含浸体は、スチレン、ブチルアクリレート、ヒドロキシプロピルメタクリレート及びｔ−ブチルペルオキシメタクリロイロキシエチルカーボネートの共重合体(以下、（ｃ２）ビニルモノマー共重合体）が、（ｃ１）エチレン−プロピレン共重合体に含浸された構造を有する。図２は、（Ｃ）ポリプロピレン含浸体の構造を概念的に示す模式図である。
【００４４】
（ｃ１）エチレン−プロピレン共重合体は、エチレン-プロピレンブロック共重合体であってもよく、エチレン−プロピレンランダム共重合体であってもよい。また、（ｃ１）エチレン−プロピレン共重合体は、エチレン-プロピレンブロック共重合体とエチレン-プロピレンランダム共重合体の両者を含んでいてもよい。同図では簡略化しているが、実際には（ｃ１）エチレン−プロピレン共重合体は、エチレン-プロピレン共重合体の分子鎖が絡み合って団塊状となったものである。
【００４５】
（ｃ１）エチレン−プロピレン共重合体を利用することにより、後述するモノマーが（ｃ１）エチレン−プロピレン共重合体に含浸され、（Ｃ）ポリプロピレン含浸体が形成される。一方、プロピレンのみからなる重合体（プロピレンホモ重合体）を利用する場合、モノマーがプロピレンホモ重合体に含浸されず、（Ｃ）ポリプロピレン含浸体が形成されない（実施例参照）。
【００４６】
また、図２に示すように、スチレン、ブチルアクリレート、ヒドロキシプロピルメタクリレート（以下、（ｃ２Ｍ１）ビニルモノマー及びｔ−ブチルペルオキシメタクリロイロキシエチルカーボネート（以下、（ｃ２Ｍ２）有機過酸化物モノマー）は、互いに重合し、（ｃ２）ビニルモノマー共重合体を構成している。
【００４７】
（ｃ２）ビニルモノマー共重合体の分子量は特に限定されない。その構造も図に示すような直鎖状に限られず、分岐鎖を有していてもよい。実際には多数の（ｃ２）ビニルモノマー共重合体が（ｃ１）エチレン−プロピレン共重合体に含浸されているものとすることができる。
【００４８】
（ｃ２Ｍ１）ビニルモノマーは、（Ｃ）ポリプロピレン含浸体が相容化剤（後述）として機能する際に、（Ａ）アクリルゴムとの親和性を発現させるために選択されたものである。（ｃ２Ｍ１）ビニルモノマーの各モノマーは（ｃ２）ビニルモノマー共重合体において分子数が同等であってもよく、異なってもよい。例えば、ブチルアクリレートの分子数１に対してスチレンの分子数が０．１〜２．０、ヒドロキシプロピルメタクリレートの分子数が０．１〜２．０とすることができる。
【００４９】
（ｃ２Ｍ２）有機過酸化物モノマーは、スチレン、ブチルアクリレート及びヒドロキシプロピルメタクリレート（（ｃ２Ｍ１）ビニルモノマー）と共に（ｃ２）ビニルモノマー共重合体を構成する。図３は、（ｃ２Ｍ２）有機過酸化物モノマー（ｔ−ブチルペルオキシメタクリロイロキシエチルカーボネート）の化学式である。なお、図２における「-OO-R」はｔ−ブチルペルオキシメタクリロイロキシエチルカーボネートの過酸化結合及びｔ−ブチル基（図３中左端）を表す。
【００５０】
（ｃ２）ビニルモノマー共重合体においては、ｔ−ブチルペルオキシメタクリロイロキシエチルカーボネートのメタクリル基における炭素間二重結合（図３中右端）が開裂してスチレン、ブチルアクリレート又はヒドロキシプロピルメタクリレートと結合している。
【００５１】
（ｃ２Ｍ２）有機過酸化物モノマーを利用することにより、（Ｃ）ポリプロピレン含浸体中において上記の（ｃ２Ｍ１）ビニルモノマーを重合させつつ、自己の反応サイト（過酸化結合）を残存させることが可能となる。
【００５２】
図４は、（Ｃ）ポリプロピレン含浸体の製造方法を示す模式図である。図４（ａ）に示すように、（ｃ１）エチレン−プロピレン共重合体と、（ｃ２Ｍ１）ビニルモノマー（スチレン、ブチルアクリレート、ヒドロキシプロピルメタクリレート）と、（ｃ２Ｍ２）有機過酸化物モノマー（ｔ−ブチルペルオキシメタクリロイロキシエチルカーボネート）の混合溶液中に懸濁剤を投入し、攪拌する。懸濁剤は例えばポリビニルアルコールを利用することができる。そうすると、図４（ｂ）に示すように、（ｃ１）エチレン−プロピレン共重合体中に、（ｃ２Ｍ１）ビニルモノマーと（ｃ２Ｍ２）有機過酸化物モノマーが含浸される。
【００５３】
ここに、重合開始剤を添加する。重合開始剤は、ｔ−ブチルペルオキシメタクリロイロキシエチルカーボネートより低温で開裂する有機過酸化物を用いることができる。このような有機過酸化物としてベンゾイルペルオキシド（商品名：ナイパーＢＷ（日油株式会社製））が挙げられる。
【００５４】
溶液を重合開始剤の開裂温度以上に加熱すると、（ｃ２Ｍ１）ビニルモノマーと（ｃ２Ｍ２）有機過酸化物モノマーが重合して（ｃ２）ビニルモノマー共重合体が生成し、図２に示すように（Ｃ）ポリプロピレン含浸体が形成される。（ｃ２）ビニルモノマー共重合体は（ｃ１）エチレン−プロピレン共重合体に含浸しているのみであり、（ｃ１）エチレン−プロピレン共重合体には結合していない。また、（ｃ２Ｍ２）有機過酸化物モノマーにおける過酸化結合（-O-O-)は、（Ｃ）ポリプロピレン含浸体においても未反応のまま維持されている。
【００５５】
エラストマー組成物は、以上のように、（Ａ）アクリルゴム、（Ｂ）ポリプロピレン及び（Ｃ）ポリプロピレン含浸体を含有する。
【００５６】
[エラストマーについて]
上述したエラストマー組成物を溶融混練することにより、本実施形態に係るエラストマーが得られる。
【００５７】
図５乃至図７は、エラストマー組成物からエラストマーが生成されるプロセスを概念的に示す模式図である。図５に示すように、エラストマー組成物には、（Ａ）アクリルゴム、（Ｂ）ポリプロピレン及び（Ｃ）ポリプロピレン含浸体が含有されている。
【００５８】
エラストマー組成物を溶融混練すると、図６に示すように、（Ｃ）ポリプロピレン含浸体からグラフト共重合体（以下、（Ｃ）’グラフト共重合体と表記する）が生成する。具体的には、（Ｃ）ポリプロピレン含浸体に含まれる（ｃ２）ビニルモノマー共重合体の過酸化結合（（ｃ２Ｍ２）有機過酸化物モノマーに由来）が開裂し、（ｃ１）エチレン−プロピレン共重合体に結合する。
【００５９】
これにより、図６に示すように、（ｃ１）エチレン−プロピレン共重合体からなる主鎖（図中Ｓ）に、（ｃ２）スチレン、ブチルアクリレート、ヒドロキシプロピルメタクリレート及びｔ−ブチルペルオキシメタクリロイロキシエチルカーボネートの共重合体からなる側鎖（図中Ｔ）が結合している（Ｃ）’グラフト共重合体が生成する。
【００６０】
（Ｃ）’グラフト共重合体は、分子中にポリプロピレン部分（主鎖Ｓ）とモノマー共重合体部分（側鎖Ｔ）を有するため、図７に示すように、モノマー共重合体部分（側鎖Ｔ）が（Ａ）アクリルゴムと高い親和性を有し、ポリプロピレン部分（主鎖Ｓ）が（Ｂ）ポリプロピレンと高い親和性を有する。これによって、（Ｂ）ポリプロピレンと（Ａ）アクリルゴムが、（Ｃ）’グラフト共重合体を介して互いに親和し、即ち相容化される。このようにして、エラストマー組成物からエラストマーが生成される。
【００６１】
仮にエラストマー中に（Ｃ）’グラフト共重合体が存在しないとすると、（Ａ）アクリルゴムと（Ｂ）ポリプロピレンは互いの親和性が小さいため、両者が十分に分散しない。このため、各種物性や外観に劣るエラストマーとなる。これに対し、本実施形態に係るエラストマーにおいては、（Ｃ）’グラフト共重合体を介して（Ａ）アクリルゴムと（Ｂ）ポリプロピレンが十分に分散している。このため、エラストマーは各種物性や外観に優れ（実施例参照）、工業製品としての利用に適したものとなる。
【００６２】
エラストマーは、（Ａ）アクリルゴム、（Ｂ）ポリプロピレン及び（Ｃ）’グラフト共重合体に加え、さらに他の物質を含有するものであってもよい。具体的には、エラストマーは、（Ｄ）多官能（メタ）アクリレート、（Ｅ）有機過酸化物及び（Ｆ）可塑剤を含有するものとすることができる。
【００６３】
（Ｄ）多官能（メタ）アクリレートは、一分子中に異種の官能基を有する（メタ）アクリレートであり、（Ｅ）有機過酸化物によるアリル基の架橋を効率化する。なお、（メタ）アクリレートは、アクリレートとメタクリルレートを指す。具体的には、トリメチロールプロパントリアクリレートや、エチレンオキサイド変性ビスフェノールＡジメタクリレートを（Ｄ）多官能（メタ）アクリレートとして利用することができる。（Ｄ）多官能（メタ）アクリレートによって、エラストマーの強度や伸張性を向上させることが可能である（実施例参照）。
【００６４】
（Ｅ）有機過酸化物は、（Ａ）アクリルゴムに残存するアリル基を架橋させる架橋剤である。（Ｅ）有機過酸化物は、例えば２，５−ジメチル−２，５−ジ（ｔ−ブチルペルオキシ）ヘキサン（商品名：パーヘキサ２５Ｂ（日油株式会社製））を用いることが可能である。エラストマーにおける（Ｅ）有機過酸化物の含有量は、０．１ｗｔ％以上５ｗｔ％以下が好適である。（Ｅ）有機過酸化物が０．１ｗｔ％未満又は５ｗｔ％を超えるとエラストマーの強度及び伸張性が不十分となるためである（実施例参照）。
【００６５】
（Ｆ）可塑剤は、エラストマーの柔軟性を向上させる。（Ｆ）可塑剤は、例えばジブチルジグリコールアジペート、ジイソノニルフタレート、パラフィン系オイル等のいずれか一つ又は複数であるものとすることができる。エラストマー組成物に（Ｆ）可塑剤を加えることによって、エラストマーの伸張性や低温特性を向上させることが可能である（実施例参照）。
【００６６】
さらに、エラストマーは、（Ｇ）添加剤を含んでもよい。（Ｇ)添加剤は、充填剤、老化防止剤、伸展剤等の各種添加剤であるものとすることができる。充填剤としては、エチレン−プロピレン−ジエンゴム（ＥＰＤＭ）やポリエチレン系カーボンブラック等を挙げることができる。老化防止剤としては、ペンタエリスリトールテトラキス［３−（３，５−ジ−ｔ−ブチル−４−ヒドロキシフェニル）プロピオネート］を挙げることができる。伸展剤としては、メタアクリル酸アルキル・アクリル酸アルキル共重合物／４フッ化エチレン重合物を挙げることができる。
【００６７】
上述した（Ｄ）多官能（メタ）アクリレート、（Ｅ）有機過酸化物、（Ｆ）可塑剤及び（Ｇ)添加剤は、（Ａ）アクリルゴム、（Ｂ）ポリプロピレン及び（Ｃ）ポリプロピレン含浸体を溶融混練して生成されたエラストマーに、さらに溶融混練することによって含有させることが可能である。また、これらの各種物質は、エラストマー組成物の段階で混合し、エラストマーの生成と同時にエラストマーに含有させてもよい。
【００６８】
エラストマーは、以上のような構成を有する。エラストマーは、常温環境下においては、主として（Ａ）アクリルゴムによるゴム弾性を示し、高温環境下においては主として（Ｂ）ポリプロピレンによる熱可塑性を示す。即ちエラストマーは熱可塑性エラストマーであり、高温環境下における熱可塑性を利用して成形することが可能であると共に、常温環境下における弾性を各種用途に利用することが可能である。
【００６９】
［エラストマー成形体について］
本実施形態に係るエラストマー成形体は、上記エラストマーを成形することによって生成することができる。成形方法は特に限定されず、射出成形、押出成形、ブロー成形や圧縮成形等、熱可塑性エラストマーに対して利用可能な成形方法を選択することが可能である。上述のようにエラストマーは各種物性に優れているため、エラストマーの成形体は工業製品の部材に適したものである。
【実施例】
【００７０】
本発明に係るエラストマー組成物及び熱可塑性エラストマーの実施例及び比較例について説明する。なお、各実施例及び比較例において用いる符合は上述の実施形態と共通する。
【００７１】
［アクリルゴムの作成］
実施例及び比較例に用いるアクリルゴムを作成した。表１及び表２はアクリルゴムの組成を示す表である。各アクリルゴムは、表１及び表２に示すアクリルモノマーが重合されて構成されている。
【００７２】
【表１】
2015120854.tif 000003
【００７３】
【表２】
2015120854.tif 000004
【００７４】
アクリルゴムＡ１及びＡ２には、（ａ１）短鎖アクリル酸アルキルエステル、（ａ２）長鎖アクリル酸アルキルエステル及び（ａ３）アリルメタクリレートが含まれている。アクリルゴムＡ３〜Ａ８には、これらに加え、（ａ４）メトキシエチルアクリレート及び／またはアクリロニトリルが含まれていれる。
【００７５】
アクリルゴムＡ９〜Ａ１１には、（ａ１）短鎖アクリル酸アルキルエステル、（ａ２）長鎖アクリル酸アルキルエステル及び（ａ３）アリルメタクリレートの何れかが含まれていない。アクリルゴムＡ１２〜Ａ１４には、（ａ１）短鎖アクリル酸アルキルエステル、（ａ２）長鎖アクリル酸アルキルエステル及び（ａ３）アリルメタクリレートの何れかが含まれず、（ａ４）メトキシエチルアクリレート及び／またはアクリロニトリルが含まれている。
【００７６】
アクリルゴムＡ１〜Ａ１４は次のようにして作成した。攪拌機、温度計、冷却器、滴下装置、窒素ガス導入管のついたフラスコにイオン交換水１４５０g、ナトリウムドデシルサルフェート１２ｇを仕込んだ後、窒素ガスを吹き込みながら撹拌し、７０℃まで昇温した。その後、重合開始剤としてカリウムパーサルフェート３ｇを添加した。そこへ、７０℃の温度条件を維持しながら、アクリルモノマーの混合物を３時間かけて滴下した。アクリルモノマーの種類及び投入量は、表１及び表２に示す通りである。更に３時間重合を行うことにより乳化液を得た。
【００７７】
この乳化液を同重量の１％塩化カルシウム水溶液に１時間かけて滴下することにより塩析を行った。水洗後、７０℃で乾燥して各アクリルゴムを得た。
【００７８】
［ポリプロピレンの準備］
実施例及び比較例に用いるポリプロピレンを準備した。プロピレンホモ重合体をポリプロピレンＢ１とし、エチレン−プロピレンブロック共重合体をポリプロピレンＢ２、エチレン−プロピレンランダム共重合体をポリプロピレンＢ３とする。
【００７９】
[ポリプロピレン含浸体の作成]
実施例及び比較例に用いるポリプロピレン含浸体を作成した。表３は、ポリプロピレン含浸体の組成を示す表である。ポリプロピレン含浸体は、実施形態において説明したように、（ｃ２Ｍ１）ビニルモノマーと（ｃ２Ｍ２）有機過酸化物モノマーの共重合体が（ｃ１）ポリプロピレンに含浸されて構成されている。（ｃ２Ｍ３）重合開始剤は、（ｃ２Ｍ１）ビニルモノマーと（ｃ２Ｍ２）有機過酸化物モノマーの重合を開始させる重合開始剤である。
【００８０】
【表３】
2015120854.tif 000005
【００８１】
ポリプロピレン含浸体Ｃ１〜Ｃ３は次のようにして作成した。容積５リットルのステンレス製オートクレーブ中で純水２０００ｇにポリビニルアルコール２．５ｇを溶解させた。この中に、表３に示す（ｃ１）ポリプロピレンのいずれかのポリプロピレン（エチレン-プロピレンブロック共重合体：商品名：住友ノーブレンＡＳ１７１Ｌ、住友化学株式会社、エチレン-プロピレンランダム共重合体：商品名：住友ノーブレンＳ１３１、住友化学株式会社、プロピレンホモ重合体：商品名：住友ノーブレンＨ５０１、住友化学株式会社）を投入し、撹拌した。各ポリプロピレンの投入量は７００ｇである。
【００８２】
そこへ、（ｃ２Ｍ３）重合開始剤としてベンゾイルペルオキシド（商品名：ナイパ−Ｂ、日油株式会社製）２ｇ、（ｃ２Ｍ２）有機過酸化物モノマーとしてｔ−ブチルペルオキシメタクリロイロキシエチルカ−ボネ−ト９ｇ、（ｃ２Ｍ１）ビニルモノマーとしてスチレン１００ｇ、ブチルアクリレート１００ｇ及びヒドロキシプロピルメタクリレート１００ｇを投入し、攪拌した。
【００８３】
続いて、オートクレーブを６０〜６５℃に昇温し、２時間撹拌した。ポリプロピレン含浸体Ｃ１及びＣ２においては、（ｃ２Ｍ１）ビニルモノマー及び（ｃ２Ｍ２）有機過酸化物モノマーが（ｃ１）ポリプロピレンに含浸されたが、ポリプロピレン含浸体Ｃ３においては、これらが（ｃ１）ポリプロピレンに含浸しなかった。
【００８４】
続いて、オートクレーブを８０〜８５℃に昇温した。これにより（ｃ２Ｍ３）重合開始剤が開裂し、（ｃ２Ｍ１）ビニルモノマーと（ｃ２Ｍ２）有機過酸化物モノマーの共重合反応が開始された。この温度で６時間維持し、共重合反応を完結させた。その後、水洗と乾燥を行い、ポリプロピレン含浸体Ｃ１〜Ｃ３を得た。
【００８５】
[エラストマーの作成]
本発明の実施例及び比較例に係るエラストマーを作成した。表４乃至表１２は、実施例及び比較例に係るエラストマーの組成を示す表である。上述のように、エラストマーは、（Ａ）アクリルゴム、（Ｂ）ポリプロピレン及び（Ｃ）ポリプロピレン含浸体を含むエラストマー組成物を溶融混練して得られる。エラストマーには、さらに（Ｄ）多官能（メタ）アクリレート、（Ｅ）有機過酸化物、（Ｆ）可塑剤及び（Ｇ)添加剤が含有されていてもよい。表４乃至表１２に、実施例及び比較例に係るエラストマーの組成を示す。
【００８６】
【表４】
2015120854.tif 000006
【００８７】
【表５】
2015120854.tif 000007
【００８８】
【表６】
2015120854.tif 000008
【００８９】
【表７】
2015120854.tif 000009
【００９０】
【表８】
2015120854.tif 000010
【００９１】
【表９】
2015120854.tif 000011
【００９２】
【表１０】
2015120854.tif 000012
【００９３】
【表１１】
2015120854.tif 000013
【００９４】
【表１２】
2015120854.tif 000014
【００９５】
実施例１−１〜１−１４及び比較例１−１〜１−１４に係るエラストマーは、（Ａ）アクリルゴムが、（ａ１）短鎖アクリル酸アルキルエステル、（ａ２）長鎖アクリル酸アルキルエステル、及び（ａ３）アリルメタクリレートを含むアクリルモノマーの重合体である。実施例２−１〜２−１９及び比較例２−１〜２−１４に係るエラストマーは、（Ａ）アクリルゴムが上記成分に加え、（ａ４）メトキシエチルアクリレート及び／またはアクリロニトリルを含むアクリルモノマーの重合体である。
【００９６】
実施例及び比較例に係るエラストマーは、次のようにして作成した。（Ａ）アクリルゴム、（Ｂ）ポリプロピレン、（Ｃ）ポリプロピレン含浸体、（Ｄ）多官能（メタ）アクリレート、（Ｆ）可塑剤及び（Ｇ)添加剤を１９０℃に予熱した加圧型ニーダー（モリヤマ株式会社製、容量３リットル）に投入し、１０分間溶融混練した。さらに、（Ｅ）有機過酸化物を投入し、５分間溶融混練した。各成分の種類や投入量は、表４乃至表１２に示す通りである。この溶融混練によって、上述のように（Ｃ）ポリプロピレン含浸体から（Ｃ）’グラフト共重合体が生成して（Ａ）アクリルゴムと（Ｂ）ポリプロピレンを相容化させ、エラストマーが生成された。
【００９７】
生成したエラストマーを、シリンダー温度１８０℃に設定した２軸１軸押出機に供給し、押出ながら造粒した。造粒したエラストマーをプレス成形（１９０℃、３５ＭＰａ／ｃｍ２）により成形し、シート状とした。当該シートを打ち抜いて試験片を作成し、以下の試験法により物性を測定した。測定結果を表４乃至表１２に示す。
【００９８】
「耐油性」は、ＪＩＳ  Ｋ  ６２５８に準拠し、試験片を１２０℃に加熱した試験液（ＩＲＭ９０３ｏｉｌ）に７２時間浸せきし、試験片の重量変化率を測定した。重量の変化はエラストマーがどれだけ油を吸収したかを示す。耐油性は±２５％以内が好適である。
【００９９】
「脆化温度」は、ＪＩＳ  Ｋ  ６２６１に準拠し、低温溶媒中でハンマーにて試験片に衝撃を与え、試験片の破断数から求めた。脆化温度は、−４０℃以下が好適である。
【０１００】
「硬度」は、ＪＩＳ  Ｋ  ６２５３に準拠し、タイプＡデュロメータで試験片に針を刺し、直ちに測定した。硬度は９０ｐｏｉｎｔ以下が好適である。
【０１０１】
「引張破断強度」と「引張破断伸び」は、ＪＩＳ  Ｋ  ６２５１に準拠し、３号ダンベル試験片によって５００ｍｍ／ｍｉｎの速度で引張り、破断したときの値を測定した。引張破断強度は２．５ＭＰａ以上が好適であり、引張破断伸びは１５０％以上が好適である。
【０１０２】
「圧縮永久歪み」は、ＪＩＳ  Ｋ  ６２６２に準拠し、試験片の高さを２５％圧縮した状態で１２０℃、で２４時間静置し、開放してどれだけ高さが戻るかを測定した。０〜１００％の範囲で示され、０％は完全に元に戻った状態である。値が小さい方が優れている。
【０１０３】
「ＭＦＲ（Melt flow rate）」は、エラストマーの流動性を表す。ＭＦＲはＪＩＳ  Ｋ  ７２１０に準拠し、１９０℃、加重５ｋｇの条件で測定した。ＭＦＲが１ｇ／１０ｍｉｎ程度であれば、押出成形材料に適し、１０ｇ／１０ｍｉｎ程度であれば射出成形用材料に適する。
【０１０４】
［試験結果について］
（実施例１−１から１−１４及び比較例１−１から１−１４について）
実施例１−１から１−１４に係るエラストマーは、各種物性に劣る点がなく、いずれも良好な物性を示した。特に、油への浸漬による重量変化率が小さく、耐油性に優れていた。また、脆化温度も低く、低温特性にも優れていた。
【０１０５】
比較例１−１に係るエラストマーは、アクリルゴムＡ９（（ａ２）長鎖アクリル酸アルキルエステル非含有）を含有しているため、脆化温度が高いものとなった。
【０１０６】
比較例１−２に係るエラストマーは、アクリルゴムＡ１０（（ａ１）短鎖アクリル酸アルキルエステル非含有）を含有しているため、引張破断伸びが小さいものとなった。
【０１０７】
比較例１−３に係るエラストマーは、アクリルゴムＡ１１（（ａ３）アリルメタクリレート非含有）を含有しているため、脆化温度、引張破断強度及び引張破断伸び等の各種物性が劣るものとなった。
【０１０８】
比較例１−４に係るエラストマーは、ポリプロピレンＢ２（エチレン−プロピレンブロック共重合体）を含有しているため、耐油性が劣るものとなった。
【０１０９】
比較例１−５に係るエラストマーは、ポリプロピレンＢ３（エチレン−プロピレンランダム共重合体）を含有しているため、耐油性が劣るものとなった。
【０１１０】
比較例１−６に係るエラストマーは、エラストマーにおける（Ａ）アクリルゴムの含有量が大き過ぎ（７０％）、引張破断強度及び引張破断伸びが小さいものとなった。
【０１１１】
比較例１−７に係るエラストマーは、エラストマーにおける（Ａ）アクリルゴムの含有量が小さ過ぎ（５％）、硬度が高いものとなった。
【０１１２】
比較例１−８に係るエラストマーは、エラストマーにおける（Ｂ）ポリプロピレンの含有量が大き過ぎ（６０％）、硬度が高いものとなった。
【０１１３】
比較例１−９に係るエラストマーは、エラストマーにおける（Ｂ）ポリプロピレンの含有量が小さ過ぎ（３％）、引張破断伸びが小さいものとなった。
【０１１４】
比較例１−１０に係るエラストマーは、エラストマーにおける（Ｅ）有機過酸化物の含有量が大き過ぎ（８％）、引張破断強度及び引張破断伸びが小さいものとなった。
【０１１５】
比較例１−１１に係るエラストマーは、エラストマーにおける（Ｅ）有機過酸化物の含有量が小さ過ぎ（０．０５％）、引張破断強度及び引張破断伸びが小さいものとなった。
【０１１６】
比較例１−１２に係るエラストマーは、エラストマー組成物に（Ｃ）ポリプロピレン含浸体が混合されず、引張破断強度及び引張破断伸びが小さいものとなった。
【０１１７】
比較例１−１３に係るエラストマーは、（Ｄ）多官能（メタ）アクリレートを含有せず、引張破断強度及び引張破断伸びが小さいものとなった。
【０１１８】
比較例１−１４に係るエラストマーは、（Ｆ）可塑剤を含有せず、脆化温度が高く、引張破断伸びが小さいものとなった。
【０１１９】
実施例１−１と比較例１−１２を比較すると、（Ｃ）ポリプロピレン含浸体の存在により、引張破断強度及び引張破断伸びが向上している。これにより、（Ａ）アクリルゴムと（Ｂ）ポリプロピレンに（Ｃ）ポリプロピレン含浸体を混合することによって、（Ｃ）ポリプロピレン含浸体から生成する（Ｃ）’グラフト共重合体が相容化剤として機能し、エラストマーの物性が向上するといえる。
【０１２０】
実施例１−１と比較例１−２を比較すると、（Ａ）アクリルゴムがモノマーとして（ａ１）短鎖アクリル酸アルキルエステルを含有することによって、エラストマーの伸張性を向上させることが可能であるといえる。
【０１２１】
実施例１−１と比較例１−１を比較すると、（Ａ）アクリルゴムがモノマーとして（ａ２）長鎖アクリル酸アルキルエステルを含有することによって、エラストマーの低温特性を向上させることが可能であるといえる。
【０１２２】
実施例１−１と比較例１−３を比較すると、（Ａ）アクリルゴムがモノマーとして（ａ３）アリルメタクリレートを含有することによって、エラストマーの各種物性を向上させることが可能であるといえる。
【０１２３】
以上から、（ａ１）短鎖アクリル酸アルキルエステル、（ａ２）長鎖アクリル酸アルキルエステル及び（ａ３）アリルメタクリレートが重合して形成された（Ａ）アクリルゴムは、本発明に係るエラストマーの原料として好適である。
【０１２４】
実施例１−１と比較例１−４及び比較例１−５を比較すると、（Ｂ）ポリプロピレンとして（ｂ）プロピレンホモ重合体を利用することにより、エチレン−プロピレン共重合体（ランダム共重合体及びブロック共重合体）を利用する場合に比較してエラストマーの耐油性を向上させることが可能であるといえる。即ち、（ｂ）プロピレンホモ重合体である（Ｂ）ポリプロピレンは、本発明に係るエラストマーの原料として好適である。
【０１２５】
実施例１−９及び１−１０と、比較例１−６及び１−７を比較すると、エラストマーにおける（Ａ）アクリルゴムの含有量が１０％未満であるとエラストマーの硬度が過大となり、６０％を超えるとエラストマーの伸張性が不十分となるといえる。即ち、本発明に係るエラストマーにおける（Ａ）アクリルゴムの含有量は１０％以上６０％以下が好適である。
【０１２６】
実施例１−１１及び１−１２と、比較例１−８及び１−９を比較すると、エラストマーにおける（Ｂ）ポリプロピレンの含有量が５％未満であるとエラストマーの伸張性が不足し、６０％を超えるとエラストマーの硬度が過大となるといえる。即ち、本発明に係るエラストマーにおける（Ｂ）ポリプロピレンの含有量は５％以上６０％以下が好適である。
【０１２７】
実施例１−１３及び１−１４と、比較例１−１０及び１−１１を比較すると、エラストマーにおける（Ｅ）有機過酸化物の含有量が０．１％未満又は５％を超えるとエラストマーの強度及び伸張性が不足すると言える。即ち、本発明に係るエラストマーにおける（Ｅ）有機過酸化物の含有量は０．１％以上５％以下が好適である。
【０１２８】
実施例１−１と比較例１−１３及び１−１４を比較すると、エラストマーに（Ｄ）多官能（メタ）アクリレート及び（Ｆ）可塑剤を含有させることにより、各種物性を向上させることが可能であるといえる。
【０１２９】
（実施例２−１から２−１９及び比較例２−１から２−１４について）
実施例２−１から２−１９に係るエラストマーは、各種物性に劣る点がなく、いずれも良好な物性を示した。特に、油への浸漬による重量変化率が小さく、耐油性に優れていた。また、脆化温度も低く、低温特性にも優れていた。実施例２−１から２−１９に係るエラストマーは、実施例１−１から１−１４に係るエラストマーと異なり、（Ａ）アクリルゴムのモノマーに（ａ４）メトキシエチルアクリレート及び／またはアクリロニトリルが含まれているため、各種物性がさらに向上している。
【０１３０】
比較例２−１に係るエラストマーは、アクリルゴムＡ１２（（ａ２）長鎖アクリル酸アルキルエステル非含有）を含有しているため、脆化温度が高いものとなった。
【０１３１】
比較例２−２に係るエラストマーは、アクリルゴムＡ１３（（ａ１）短鎖アクリル酸アルキルエステル非含有）を含有しているため、引張破断伸びが小さいものとなった。
【０１３２】
比較例２−３に係るエラストマーは、アクリルゴムＡ１４（（ａ３）アリルメタクリレート非含有）を含有しているため、脆化温度、引張破断強度及び引張破断伸び等の各種物性が劣るものとなった。
【０１３３】
比較例２−４に係るエラストマーは、ポリプロピレンＢ２（エチレン−プロピレンブロック共重合体）を含有しているため、耐油性が劣るものとなった。
【０１３４】
比較例２−５に係るエラストマーは、ポリプロピレンＢ３（エチレン−プロピレンランダム共重合体）を含有しているため、耐油性が劣るものとなった。
【０１３５】
比較例２−６に係るエラストマーは、エラストマーにおける（Ａ）アクリルゴムの含有量が大き過ぎ（７０％）、引張破断伸びが小さいものとなった。
【０１３６】
比較例２−７に係るエラストマーは、エラストマーにおける（Ａ）アクリルゴムの含有量が小さ過ぎ（５％）、硬度が高いものとなった。
【０１３７】
比較例２−８に係るエラストマーは、エラストマーにおける（Ｂ）ポリプロピレンの含有量が大き過ぎ（６０％）、硬度が高いものとなった。
【０１３８】
比較例２−９に係るエラストマーは、エラストマーにおける（Ｂ）ポリプロピレンの含有量が小さ過ぎ（３％）、引張破断強度及び引張破断伸びが小さいものとなった。
【０１３９】
比較例２−１０に係るエラストマーは、エラストマーにおける（Ｅ）有機過酸化物の含有量が大き過ぎ（８％）、引張破断強度及び引張破断伸びが小さいものとなった。
【０１４０】
比較例２−１１に係るエラストマーは、エラストマーにおける（Ｅ）有機過酸化物の含有量が小さ過ぎ（０．０５％）、引張破断強度及び引張破断伸びが小さいものとなった。
【０１４１】
比較例２−１２に係るエラストマーは、エラストマー組成物に（Ｃ）ポリプロピレン含浸体が混合されず、引張破断強度及び引張破断伸びが小さいものとなった。
【０１４２】
比較例２−１３に係るエラストマーは、（Ｄ）多官能（メタ）アクリレートを含有せず、脆化温度が高く、引張破断強度及び引張破断伸びが小さいものとなった。
【０１４３】
比較例２−１４に係るエラストマーは、（Ｆ）可塑剤を含有せず、脆化温度が高く、引張破断伸びが小さいものとなった。
【０１４４】
実施例２−３と比較例２−１２を比較すると、（Ｃ）ポリプロピレン含浸体の存在により、引張破断強度及び引張破断伸びが向上している。これにより、（Ａ）アクリルゴムと（Ｂ）ポリプロピレンに（Ｃ）ポリプロピレン含浸体を混合することによって、（Ｃ）ポリプロピレン含浸体から生成する（Ｃ）’グラフト共重合体が相容化剤として機能し、エラストマーの物性が向上するといえる。
【０１４５】
実施例２−３と比較例２−２を比較すると、（Ａ）アクリルゴムがモノマーとして（ａ１）短鎖アクリル酸アルキルエステルを含有することによって、エラストマーの伸張性を向上させることが可能であるといえる。
【０１４６】
実施例２−３と比較例２−１を比較すると、（Ａ）アクリルゴムがモノマーとして（ａ２）長鎖アクリル酸アルキルエステルを含有することによって、エラストマーの低温特性を向上させることが可能であるといえる。
【０１４７】
実施例２−３と比較例２−３を比較すると、（Ａ）アクリルゴムがモノマーとして（ａ３）アリルメタクリレートを含有することによって、エラストマーの各種物性を向上させることが可能であるといえる。
【０１４８】
以上から、（ａ１）短鎖アクリル酸アルキルエステル、（ａ２）長鎖アクリル酸アルキルエステル、（ａ３）アリルメタクリレート、（ａ４）メトキシエチルアクリレート及び／またはアクリロニトリルが重合して形成された（Ａ）アクリルゴムは、本発明に係るエラストマーの原料として好適である。
【０１４９】
実施例２−３と比較例２−４及び比較例２−５を比較すると、（Ｂ）ポリプロピレンとして（ｂ）プロピレンホモ重合体を利用することにより、エチレン−プロピレン共重合体（ランダム共重合体及びブロック共重合体）を利用する場合に比較してエラストマーの耐油性を向上させることが可能であるといえる。即ち、（ｂ）プロピレンホモ重合体である（Ｂ）ポリプロピレンは、本発明に係るエラストマーの原料として好適である。
【０１５０】
実施例２−１４及び２−１５と、比較例２−６及び２−７を比較すると、エラストマーにおける（Ａ）アクリルゴムの含有量が１０％未満であるとエラストマーの硬度が過大となり、６０％を超えるとエラストマーの伸張性が不十分となるといえる。即ち、本発明に係るエラストマーにおける（Ａ）アクリルゴムの含有量は１０％以上６０％以下が好適である。
【０１５１】
実施例２−１６及び２−１７と、比較例２−８及び２−９を比較すると、エラストマーにおける（Ｂ）ポリプロピレンの含有量が５％未満であるとエラストマーの強度及び伸張性が不足し、６０％を超えるとエラストマーの硬度が過大となるといえる。即ち、本発明に係るエラストマーにおける（Ｂ）ポリプロピレンの含有量は５％以上６０％以下が好適である。
【０１５２】
実施例２−１８及び２−１９と、比較例２−１０及び２−１１を比較すると、エラストマーにおける（Ｅ）有機過酸化物の含有量が０．１％未満又は５％を超えるとエラストマーの強度及び伸張性が不足すると言える。即ち、本発明に係るエラストマーにおける（Ｅ）有機過酸化物の含有量は０．１％以上５％以下が好適である。
【０１５３】
実施例２−３と比較例２−１３及び２−１４を比較すると、エラストマーに（Ｄ）多官能（メタ）アクリレート及び（Ｆ）可塑剤を含有させることにより、各種物性を向上させることが可能であるといえる。
【０１５４】
以上のように、本発明に係るエラストマー組成物から、各種物性に優れたエラストマーを生成させることが可能であるといえる。
【符号の説明】
【０１５５】
Ａ…アクリルゴム
Ｂ…ポリプロピレン
Ｃ…ポリプロピレン含浸体
Ｃ’…グラフト共重合体
【図１】
2015120854.tif 000015
【図２】
2015120854.tif 000016
【図３】
2015120854.tif 000017
【図４】
2015120854.tif 000018
【図５】
2015120854.tif 000019
【図６】
2015120854.tif 000020
【図７】
2015120854.tif 000021